(57)【要約】【課題】難燃性、機械特性、耐油性及び耐磨耗性に優れ、さらに高温下における熱変形に優れた難燃性樹脂組成物及び成形物品を提供する。【解決手段】（ａ）密度９００ｋｇ／ｍ３以上のエチレン−α−オレフィン共重合体３０〜８０質量％、（ｂ）ポリプロピレン樹脂２０〜７０質量％、（ｃ）密度９００ｋｇ／ｍ３未満のエチレン−α−オレフィン共重合体３〜３５質量％、（ｄ）不飽和カルボン酸で変性されたスチレン系エラストマー０〜３０質量％からなる樹脂成分（Ａ）１００質量部に対し、水酸化マグネシウム（Ｂ）１００〜２８０質量部を含有する難燃性樹脂組成物。【選択図】なし【特許請求の範囲】
【請求項１】
（ａ）密度９００ｋｇ／ｍ３以上のエチレン−α−オレフィン共重合体３０〜８０質量％、（ｂ）ポリプロピレン樹脂２０〜７０質量％、（ｃ）密度９００ｋｇ／ｍ３未満のエチレン−α−オレフィン共重合体３〜３５質量％、（ｄ）不飽和カルボン酸で変性されたスチレン系エラストマー０〜３０質量％からなる樹脂成分（Ａ）１００質量部に対し、水酸化マグネシウム（Ｂ）１００〜２８０質量部を含有することを特徴とする難燃性樹脂組成物。
【請求項２】
前記（ａ）密度９００ｋｇ／ｍ３以上のエチレン−α−オレフィン共重合体が、不飽和カルボン酸で変性されているエチレン−α−オレフィン共重合体（ａ１）を含むことを特徴とする請求項１記載の難燃性樹脂組成物。
【請求項３】
前記不飽和カルボン酸で変性されているエチレン−α−オレフィン共重合体（ａ１）を樹脂成分（Ａ）中、３０〜８０質量％含むことを特徴とする請求項２記載の難燃性樹脂組成物。
【請求項４】
前記（ｂ）ポリプロピレン樹脂が、不飽和カルボン酸で変性されているエチレン−α−オレフィン共重合体（ｂ１）を含むことを特徴とする請求項１〜３のいずれか１項記載の難燃性樹脂組成物。
【請求項５】
前記（ｃ）密度９００ｋｇ／ｍ３未満のエチレン−α−オレフィン共重合体が、不飽和カルボン酸で変性されているエチレン−α−オレフィン共重合体（ｃ１）を含むことを特徴とする請求項１〜４のいずれか１項記載の難燃性樹脂組成物。
【請求項６】
前記（ｄ）不飽和カルボン酸で変性されたスチレン系エラストマーが樹脂成分（Ａ）中に５〜２０質量％であることを特徴とする請求項１〜５のいずれか１項記載の難燃性樹脂組成物。
【請求項７】
前記水酸化マグネシウム（Ｂ）が、無処理の水酸化マグネシウム及びシランカップリング剤で表面処理された水酸化マグネシウムからなる群から選ばれた少なくとも１種であることを特徴とする請求項１〜６のいずれか１項記載の難燃性樹脂組成物、
【請求項８】
導体の外周に被覆層として請求項１〜７のいずれか１項記載の難燃性樹脂組成物を用いてなることを特徴とする成形物品。
【請求項９】
請求項１〜７のいずれか１項記載の難燃性樹脂組成物を用いて成形されていることを特徴とする成形物品。
【発明の詳細な説明】
【技術分野】
【０００１】
本発明は、耐熱性、難燃性、耐磨耗性及び機械特性に優れた難燃性樹脂組成物に関する。また、本発明は、これを用いた耐熱性、難燃性、耐磨耗性及び機械特性に優れた成形物品に関する。
【背景技術】
【０００２】
従来より、電気・電子機器の内部および外部配線に使用される絶縁電線・ケーブル・コードや光ファイバ心線、光ファイバコードなどには、難燃性や機械特性のほかに、柔軟性や耐熱性など種々の特性が要求されている。またシートやチューブなどにも同様に、難燃性や機械特性のほかに、柔軟性や耐熱性などが要求されている。
【０００３】
電気・電子機器の配線材に求められる難燃性や機械特性（例えば引張特性）などの規格は、ＵＬ、ＪＩＳなどで要求水準に応じて定められている。特に、難燃性に関しては、さらに用途に応じてその試験方法が定められている。例えば、ＵＬ１５８１（電線、ケーブルおよびフレキシブルコードのための関連規格（Ｒｅｆｅｒｅｎｃｅ  Ｓｔａｎｄａｒｄ  ｆｏｒ  Ｅｌｅｃｔｒｉｃａｌ  Ｗｉｒｅｓ，Ｃａｂｌｅｓ  ａｎｄ  Ｆｌｅｘｉｂｌｅ  Ｃｏｒｄｓ））に規定される垂直燃焼試験（Ｖｅｒｔｉｃａｌ  Ｆｌａｍｅ  Ｔｅｓｔ）（ＶＷ−１）や、ＪＩＳ  Ｃ  ３００５（ゴム・プラスチック絶縁電線試験方法）に規定される水平試験や傾斜試験などがそれぞれ挙げられる。
【０００４】
これまで、ＶＷ−１や傾斜試験に合格するような高度のノンハロゲンの難燃性樹脂組成物を得ようとすると、樹脂成分１００質量部に対して、難燃剤である金属水和物を高充填、例えば１００質量部以上配合する必要があった（例えば、特許文献１参照）。しかし、当該難燃性樹脂組成物を配線材の被覆材料として使用した場合には、引張特性などの機械特性や耐摩耗性が著しく低下する。
そこで、特定のポリプロピレン樹脂を含有する樹脂成分に対して、水酸化マグネシウムを配合した難燃性樹脂組成物により、高度の難燃性を維持しながら耐摩耗性を向上させた難燃性樹脂組成物が提案されている（例えば、特許文献２参照）。しかし、特許文献２に記載された難燃性樹脂組成物では、熱老化特性が十分でないことがあり、比較的高温で使用することが困難な場合があった（例えば特許文献２参照）。
【０００５】
電線をはじめとする成形物品には、耐熱性として、高温下での耐加熱変形性が要求される。従来のＰＶＣ材料は耐加熱変形性は１２０℃以上は十分保持できたが、難燃ポリオレフィン材料は耐熱性に乏しく、前述のような耐加熱変形性を維持出来なかった。
【先行技術文献】
【特許文献】
【０００６】
【特許文献１】特開２００１−１３５１４２号公報
【特許文献２】特開２００７−１４６０５４号公報
【発明の概要】
【発明が解決しようとする課題】
【０００７】
本発明は、上記の問題点を解決し、難燃性、機械特性、耐油性及び耐磨耗性に優れ、さらに高温下における耐熱変形性に優れた難燃性樹脂組成物及び成形物品を提供することを課題とする。
さらにくわしくは、本発明は、高度の難燃性および耐摩耗性を損なうことなく、十分な熱老化特性を有し、折り曲げても白化することなく、また傷つきにくく、耐油性に優れた難燃性樹脂組成物を提供することを課題とする。また本発明は、高度の難燃性および耐摩耗性を有するとともに、十分な耐熱性を有し、機械特性及び耐油性に優れた配線材、シート、チューブ等の成形物品を提供することを課題とするものである。
【課題を解決するための手段】
【０００８】
本発明者は、上記課題について鋭意検討した結果、特定の値以上の密度を有する変性されていないエチレン−α−オレフィン共重合体と不飽和カルボン酸で変性されたエチレン−α−オレフィン共重合体を必須成分として含む樹脂成分に対し、ノンハロゲン難燃剤として水酸化マグネシウムを含む樹脂組成物が、難燃性、機械特性、耐油性及び耐磨耗性に優れ、さらに高温下における熱変形に優れることを見出した。本発明はこの知見に基づきなされたものである。
【０００９】
すなわち本発明は、
＜１＞（ａ）密度９００ｋｇ／ｍ３以上のエチレン−α−オレフィン共重合体３０〜８０質量％、（ｂ）ポリプロピレン樹脂２０〜７０質量％、（ｃ）密度９００ｋｇ／ｍ３未満のエチレン−α−オレフィン共重合体３〜３５質量％、（ｄ）不飽和カルボン酸で変性されたスチレン系エラストマー０〜３０質量％からなる樹脂成分（Ａ）１００質量部に対し、水酸化マグネシウム（Ｂ）１００〜２８０質量部を含有することを特徴とする難燃性樹脂組成物、
＜２＞前記（ａ）密度９００ｋｇ／ｍ３以上のエチレン−α−オレフィン共重合体が、不飽和カルボン酸で変性されているエチレン−α−オレフィン共重合体（ａ１）を含むことを特徴とする＜１＞記載の難燃性樹脂組成物、
＜３＞前記不飽和カルボン酸で変性されているエチレン−α−オレフィン共重合体（ａ１）を樹脂成分（Ａ）中、３０〜８０質量％含むことを特徴とする＜２＞記載の難燃性樹脂組成物、
＜４＞前記（ｂ）ポリプロピレン樹脂が、不飽和カルボン酸で変性されているエチレン−α−オレフィン共重合体（ｂ１）を含むことを特徴とする＜１＞〜＜３＞のいずれか１項記載の難燃性樹脂組成物、
＜５＞前記（ｃ）密度９００ｋｇ／ｍ３未満のエチレン−α−オレフィン共重合体が、不飽和カルボン酸で変性されているエチレン−α−オレフィン共重合体（ｃ１）を含むことを特徴とする＜１＞〜＜４＞のいずれか１項記載の難燃性樹脂組成物、
＜６＞前記（ｄ）不飽和カルボン酸で変性されたスチレン系エラストマーが樹脂成分（Ａ）中に５〜２０質量％であることを特徴とする＜１＞〜＜５＞のいずれか１項記載の難燃性樹脂組成物、
＜７＞前記水酸化マグネシウム（Ｂ）が、無処理の水酸化マグネシウム及びシランカップリング剤で表面処理された水酸化マグネシウムからなる群から選ばれた少なくとも１種であることを特徴とする＜１＞〜＜６＞のいずれか１項記載の難燃性樹脂組成物、
＜８＞導体の外周に被覆層として＜１＞〜＜７＞のいずれか１項記載の難燃性樹脂組成物を用いてなることを特徴とする成形物品、及び
＜９＞＜１＞〜＜７＞のいずれか１項記載の難燃性樹脂組成物を用いて成形されていることを特徴とする成形物品、
を提供するものである。
【発明の効果】
【００１０】
本発明は、難燃性、機械特性、耐油性及び耐磨耗性に優れ、さらに高温下における熱変形に優れた難燃性樹脂組成物及び成形物品を提供することができる。
【発明を実施するための形態】
【００１１】
本発明の難燃性樹脂組成物は、（ａ）密度９００ｋｇ／ｍ３以上のエチレン−α−オレフィン共重合体３０〜８０質量％、（ｂ）ポリプロピレン樹脂２０〜７０質量％、（ｃ）密度９００ｋｇ／ｍ３未満のエチレン−α−オレフィン共重合体３〜３５質量％、（ｄ）不飽和カルボン酸で変性されたスチレン系エラストマー０〜３０質量％からなる樹脂成分（Ａ）１００質量部に対し、水酸化マグネシウム（Ｂ）１００〜２８０質量部を含有する。
まず、本発明の難燃性樹脂組成物のうち、その樹脂成分（Ａ）を構成する各成分について説明する。
【００１２】
（ａ）密度９００ｋｇ／ｍ３以上のエチレン−α−オレフィン共重合体
本発明の難燃性樹脂組成物は、必須成分として、密度が９００ｋｇ／ｍ３以上のエチレン−α−オレフィン共重合体を含有する。（ａ）成分のエチレン−α−オレフィン共重合体としては、例えばエチレンと炭素数４〜１２のα−オレフィンとの共重合体を挙げることができる。α−オレフィンの具体例としては、１−ブテン、１−ヘキセン、４−メチル−１−ペンテン、１−オクテン、１−デセン、１−ドデセンなどが挙げられる。（ａ）成分には、エチレンとプロピレンの共重合体は含まれない。
エチレン−α−オレフィン共重合体として具体的には、ＬＬＤＰＥ（直鎖状低密度ポリエチレン）、ＬＤＰＥ（低密度ポリエチレン）、ＶＬＤＰＥ（超低密度ポリエチレン）、ＥＰＲ（エチレンプロピレンゴム）、ＥＢＲ（エチレン−1‐ブテンゴム）、及びメタロセン触媒存在下に合成されたエチレン−αオレフィン共重合体等が挙げられる。このなかでも、メタロセン触媒存在下に合成されたエチレン−α−オレフィン共重合体が好ましい。
【００１３】
（ａ）成分には、以下のように、（ａ１）不飽和カルボン酸で変性されたエチレン−α−オレフィン共重合体を含むことが好ましい。
（ａ１）不飽和カルボン酸で変性されたエチレン−α−オレフィン共重合体
（ａ１）成分は、不飽和カルボン酸で変性された、密度が９００ｋｇ／ｍ３以上のエチレン−α−オレフィン共重合体である。不飽和カルボン酸による変性量は、通常エチレン−α−オレフィン共重合体に対して０．２〜６質量％である。好ましい変性量は０．５〜２質量％である。不飽和カルボンで変性されたエチレン−α−オレフィン共重合体のメルトフローレート（ＪＩＳ  Ｋ  ６９２２）は、十分な耐熱老化性と耐低温性を確保するため、０．３〜１５ｇ／１分のものが好ましい。さらに好ましくは、０．５〜１０ｇ／１０分、さらに好ましくは０．５〜８ｇ／１０分である。
【００１４】
エチレン−α−オレフィン共重合体の変性は、例えば、エチレン−α−オレフィン共重合体と不飽和カルボン酸を有機パーオキサイドの存在下に加熱、混練することにより行うことができる。不飽和カルボン酸としては、アクリル酸、メタクリル酸、マレイン酸、イタコン酸、フマル酸、無水マレイン酸、無水イタコン酸、無水フマル酸などを挙げることができる。この中でも、アクリル酸、メタクリル酸及び無水マレイン酸からなる群から選ばれた少なくとも１種であることが好ましい。さらに好ましくは、無水マレイン酸である。（ａ１）成分としては、密度が９００ｋｇ／ｍ３以上のものを使用する。（ａ１）成分の密度は、好ましくは密度９０８ｋｇ／ｍ３以上であり、さらに好ましくは９１２ｋｇ／ｍ３以上である。（ａ１）成分の密度は９４５ｋｇ／ｍ３以下が好ましい。
この
【００１５】
（ａ１）成分として、無水マレイン酸で変性されたエチレン−α−オレフィン共重合体で、密度が９００ｋｇ／ｍ３以上の結晶性の高いものを使用すると、非常に強度が高く、耐外傷、耐摩耗性及び耐油性が優れるだけでなく、難燃性と耐油性が飛躍的に向上し、特に圧接用電線に使用される場合、圧接刃での割れやストレインリリーフの盛り上がりがほとんどなく、優れた圧接加工用の電線を得ることができることを見出した。この機構はまだ定かではないが、無水マレイン酸で変性されたエチレン−α−オレフィン共重合体中の変性部分が水酸化マグネシウムとイオン的に強固に結合することにより、水酸化マグネシウムとの界面近傍の強度が非常に高くなるものと思われる。
【００１６】
（ａ）成分は、樹脂成分（Ａ）中、３０〜８０質量％であることが必要である。（ａ）成分は、好ましくは３５〜７５質量％、さらに好ましくは４５〜７０質量％である。（ａ）成分の配合量をこの範囲とすることにより、耐摩耗性、耐油性、圧接性やさらには被覆材料の耐熱老化性が大幅に向上する。（ａ）成分が多すぎると耐熱性や耐摩耗性が低下し、外観が悪くなる。（ａ）成分の量が少なすぎると、機械特性が大幅に低下する。
前記不飽和カルボン酸で変性されているエチレン−α−オレフィン共重合体（ａ１）を樹脂成分（Ａ）中、２０〜８０質量％含むことが好ましい。（ａ１）成分はさらに好ましくは、樹脂成分（Ａ）中、３０〜８０質量％、特に好ましくは３５〜７５質量％、さらに好ましくは４０〜６５質量％である。（ａ１）成分を用いることで、耐摩耗性や圧接性、耐油性、また熱老化特性が著しく向上する。特に（ａ１）成分を２５質量％以上加えることで強度が向上し、３０質量％以上、さらに３５質量％以上加えることで耐摩耗性が大幅に向上し、３０質量％使用することで、圧接性が著しく向上する。また３５質量％加えることで圧接性、耐摩耗性、熱老化特性が特に著しく向上する。
【００１７】
（ａ１）成分の、密度が９００ｋｇ／ｍ３以上の不飽和カルボン酸で変性されたエチレン−α−オレフィン共重合体としては、具体的には、例えば、フサボンドＭＢ２６５Ｄ、フサボンドＥ２２６Ｙ（いずれも商品名、デュポン社製）、アドテックスＬ−６１００Ｍ（商品名、日本ポリエチレン社製）、アドテックスＬ６１０１Ｍ（商品名、日本ポリエチレン社製）、アドマーＡＴ２４９０（商品名、三井化学社製）、ポリボンドＰ１００９、ポリボンドＰ３００９（いずれも商品名、ケムチュラ社製）等が挙げられる。
【００１８】
（ｂ）ポリプロピレン樹脂
（ｂ）成分のポリプロピレン樹脂として、プロピレンの単独重合体（ホモポリプロピレン）や、エチレン−プロピレンランダム共重合体、エチレン−プロピレンブロック共重合体などを使用することができる。後述の（ｂ１）成分の無水マレイン酸で変性されたポリプロピレン樹脂として、結晶性の高いホモポリプロピレンを使用した場合には、耐外傷性や耐摩耗性、機械強度を向上させることができるが、同時に（ｂ）成分として、エチレン−プロピレンランダム共重合体、エチレン−プロピレンブロック共重合体などを併用することにより、さらに成形性を向上させることができる。本発明において、（ｂ）成分のポリプロピレン樹脂には、無水マレイン酸で変性されたポリプロピレン樹脂のほか、その他の不飽和カルボン酸で変性されたポリプロピレン樹脂を含むことが好ましい。（ｂ）成分に使用されるエチレン−プロピレンランダム共重合体はエチレン成分含量が１〜５質量％程度のものをいい、エチレン−プロピレンブロック共重合体はエチレン成分含量が５〜１５質量％程度のものをいう。ポリプロピレン樹脂のＭＦＲ（ＡＳＴＭ‐Ｄ‐１２３８、Ｌ条件、２３０℃）は、好ましくは０．１〜６０ｇ／１０分、より好ましくは０．１〜２５ｇ／１０分、さらに好ましくは０．３〜１５ｇ／１０分である。（ｂ）ポリプロピレン樹脂を配合することにより、外観と強度を維持することができる。ポリプロピレン樹脂の含有量は樹脂成分（Ａ）中、２０〜７０質量％であり、好ましくは２５〜６０質量％、さらに好ましくは２５〜５５質量％である。ポリプロピレン樹脂の含有量が多すぎると伸びが著しく低下し、また耐熱老化特性も著しく低下する。ポリプロピレン樹脂の含有量が少なすぎると耐外傷性、耐油性、加熱変形特性が低下し、圧接性が低下する。
【００１９】
（ｂ）成分には、以下のように、（ｂ１）不飽和カルボン酸で変性されたポリプロピレン樹脂を含むことが好ましい。
（ｂ１）不飽和カルボン酸で変性されたポリプロピレン樹脂
（ｂ１）成分は、不飽和カルボン酸で変性されたポリプロピレン樹脂である。不飽和カルボン酸による変性量は、通常ポリプロピレン樹脂に対して０．２〜６質量％である。好ましい変性量は０．５〜２質量％である。
【００２０】
ポリプロピレン樹脂の変性は、例えば、ポリプロピレン樹脂と不飽和カルボン酸を有機パーオキサイドの存在下に加熱、混練することにより行うことができる。不飽和カルボン酸としては、アクリル酸、メタクリル酸、マレイン酸、イタコン酸、フマル酸、無水マレイン酸、無水イタコン酸、無水フマル酸などを挙げることができる。この中でも、アクリル酸、メタクリル酸及び無水マレイン酸からなる群から選ばれた少なくとも１種であることが好ましい。さらに好ましくは、無水マレイン酸である。
【００２１】
（ｂ１）成分として、無水マレイン酸で変性されたポリプロピレンを使用すると、力学的強度や耐摩耗性が著しく向上し、圧接性、耐油性も向上することができる。（ｂ１）成分を樹脂成分（Ａ）中、好ましくは、１０〜５５質量％、さらに好ましくは、１０〜４０質量％、さらに好ましくは１５〜３５質量％使用することで、耐摩耗性、圧接性が著しく向上する。（ｂ１）成分の、不飽和カルボン酸で変性されたポリプロピレン樹脂としては、具体的には、例えば、アドマーＱＥ８００、アドマーＱＥ８１０（三井化学）、ポリボンドＰ３００２、ポリボンド１００２（ケムチュラ）が挙げられる。
【００２２】
（ｃ）密度９００ｋｇ／ｍ３未満のエチレン−α−オレフィン共重合体
（ｃ）成分に用いられるエチレン−α−オレフィン共重合体の密度は、９００ｋｇ／ｍ３未満である。（ｃ）成分の密度は、好ましくは、８９０ｋｇ／ｍ３未満である。（ｃ）成分の密度は、８６５以上ｋｇ／ｍ３以上、さらに好ましくは０．８７０ｋｇ／ｍ３以上、さらに好ましくは０．８７５ｋｇ／ｍ３以上のものが好ましい。（ｃ）成分を加えることにより、伸び、難燃性、耐熱老化特性を高めることができる。（ｃ）成分が多すぎると、耐摩耗性や耐油性が著しく低下する。
【００２３】
（ｃ）成分のうち、（ｃ１）密度９００ｋｇ／ｍ３未満の不飽和カルボン酸で変性されたエチレン−α−オレフィン共重合体を含むことが好ましい。（ｃ１）成分は、密度が９００ｋｇ／ｍ３未満であって、不飽和カルボン酸がグラフトした、エチレン−α−オレフィン共重合体である。不飽和カルボン酸による変性量は、通常エチレン−α−オレフィン共重合体に対して０．２〜６質量％である。好ましい変性量は０．５〜２質量％である。
（ｃ１）成分は、十分な耐熱老化特性と耐低温性を確保するため、メルトフローレート（ＪＩＳ  Ｋ  ６９２２）は、０．３〜１５ｇ／１分のものが好ましい。さらに好ましくは、０．５〜１０ｇ／１０分、さらに好ましくは０．５〜８ｇ／１０分である。
【００２４】
エチレン−α−オレフィン共重合体の変性は、例えば、エチレン−α−オレフィン共重合体と不飽和カルボン酸を有機パーオキサイドの存在下に加熱、混練することにより行うことができる。不飽和カルボン酸のなかでも無水マレイン酸が好ましい。変性されたエチレン−α−オレフィン共重合体は、密度が８６５ｋｇ／ｍ３以上のものが好ましい。（ｃ）成分を配合することにより、伸び特性や、耐低温性、耐衝撃性、耐ストレスクラック性を大幅に改善することができる。
密度が９００ｋｇ／ｍ３未満の不飽和カルボン酸で変性されたエチレン−α−オレフィン共重合体としては、具体的には例えば、アドマーＸＥ０７０、タフマーＭＨ７０５０、タフマーＭＨ７０３０（いずれも商品名、三井化学）などがある。
【００２５】
（ｃ）成分としては、樹脂成分（Ａ）中、３〜３５質量％配合する。（ｃ）成分を加えることにより、伸び、耐ストレスクラック性、耐低温性を高めることができる。（ｃ）成分が多すぎると耐摩耗性や耐油性が著しく低下する
（ｃ１）成分を樹脂成分（Ａ）中、好ましくは、５〜３５質量％、さらに好ましくは、１０〜３０質量％使用することで、耐摩耗性が著しく向上する。（ｃ１）成分の、密度９００ｋｇ／ｍ３未満の不飽和カルボン酸で変性されたエチレン−α−オレフィン共重合体としては、具体的には、例えば、アドマーＸＥ０７０（三井化学）、タフマーＭＨ７０２０、タフマーＭＨ５０４０、タフマーＭＨ７０２０（三井化学）が挙げられる。
【００２６】
（ｄ）不飽和カルボン酸で変性されたスチレン系エラストマー
（ｄ）成分の、不飽和カルボン酸で変性されたスチレン系共重合体は、不飽和カルボン酸で変性することにより、不飽和カルボン酸がスチレン系共重合体にグラフトされたスチレン系エラストマーである。不飽和カルボン酸としては、例えば、アクリル酸、メタクリル酸、マレイン酸、イタコン酸、フマル酸、無水マレイン酸、無水イタコン酸、無水フマル酸などを挙げることができる。この中でも、アクリル酸、メタクリル酸及び無水マレイン酸からなる群から選ばれた少なくとも１種であることが好ましい。さらに好ましくは、無水マレイン酸である。
【００２７】
スチレン系エラストマーとは、共役ジエン化合物と芳香族ビニル化合物とのブロック及びランダム構造を主体とする共重合体およびその水素添加物である。芳香族ビニル化合物としては、例えばスチレン、ｔ−ブチルスチレン、α−メチルスチレン、ｐ−メチルスチレン、ジビニルベンゼン、１，１−ジフェニルスチレン、Ｎ，Ｎ−ジエチル−ｐ−アミノエチルスチレン、ビニルトルエン、ｐ−第３ブチルスチレンなどが挙げられる。また共役ジエン化合物としては、例えば、ブタジエン、イソプレン、１，３−ペンタジエン、２，３−ジメチル−１，３−ブタジエンなどを挙げることができる。
【００２８】
スチレン系エラストマーの変性は、例えば、スチレン系エラストマーと不飽和カルボン酸を有機パーオキサイドの存在下に加熱、混練することにより行うことができる。不飽和カルボン酸による変性量は、通常０．５〜１５質量％である。不飽和カルボン酸で変性されたスチレン系エラストマーとしては、たとえば、クレイトン１９０１ＦＧ（商品名、クレイトンポリマージャパン（株）製）、タフテック（商品名、旭化成（株）製）等をあげることができる。
この不飽和カルボン酸で変性されたスチレン系エラストマーは樹脂成分（Ａ）中、０〜３０質量％加える。好ましくは３〜２５質量％、さらに好ましくは５〜２０質量％である。（ｄ）成分の不飽和カルボン酸で変性されたスチレン系エラストマーを加えることにより、樹脂の相溶性が良くなり、ストレスクラック特性や耐熱性、圧接性を向上させることができる。（ｄ）成分が多くなりすぎると、耐油性や耐摩耗性が著しく低下する。
【００２９】
（Ｂ）水酸化マグネシウム
本発明の難燃性樹脂組成物は樹脂成分（Ａ）と水酸化マグネシウム（Ｂ）とを含有するものである。
一般に、樹脂成分に対して水酸化マグネシウムなどの金属水和物を配合して得られた難燃性樹脂組成物は、耐摩耗性が著しく低下する。しかし、本発明においては、金属水和物である水酸化マグネシウムを特定量含有しても耐摩耗性が低下することはなく、むしろ耐摩耗性、耐油性が向上し、難燃性と耐摩耗性、耐油性を両立させることができる。
【００３０】
特定の成分を含む樹脂成分に水酸化マグネシウムを加えても、摩耗性が低下せず、むしろ向上するメカニズムについては、定かではないが、以下のように考えられる。
水酸化マグネシウムと（ｂ）成分が強いイオン性結合を有し、水酸化マグネシウムとポリマー全体がナノ−ミクロ状態で微細にしかも強固に結合する。水酸化マグネシウムと樹脂成分と一体化することで、水酸化マグネシウムが本来有している硬質性、強度、補強性が発揮され、樹脂組成物の耐摩耗性が格段に向上するものと思われる。この作用により、本発明の難燃性樹脂組成物の成形体表面をこすっても白化現象は生じず、非常に高強度の成形体を得ることができる。
また水酸化マグネシウムの界面近傍に結晶性の高い（ａ）成分を存在させることにより、強度、耐摩耗性、耐外傷性、圧接性に優れた難燃性樹脂組成物を得ることができると考えられる。さらに（ａ）成分と相溶する形で（ｂ）成分を存在させることにより、安価で摩耗性、耐油性の高い材料を得ることが出来る。さらに（ｃ）成分をこれらと相溶する形で混合することにより、比較的柔軟性を確保しつつ、伸び特性を高く維持し、また電子線架橋や化学架橋した際には高度のホットセット特性を維持出来ることが可能となる。
【００３１】
（Ｂ）水酸化マグネシウムとして使用することができるものとしては、通常市販されている水酸化マグネシウムを使用することができる。本発明において、水酸化マグネシウムは、無処理のままでも、表面処理を施されていてもよい。両者を併用してもよい。表面処理としてはたとえば、脂肪酸処理、リン酸処理、チタネート処理、シランカップリング剤による処理などがあげられる。樹脂成分（Ａ）との作用の点から、本発明においては、無処理のものか、シランカップリング剤又は両者を併用したものを使用するのが好ましい。さらに、異なる表面処理を行った水酸化マグネシウムを併用することも可能である。
【００３２】
本発明におけるシランカップリング剤は末端にビニル基、メタクリロキシ基、グリシジル基、アミノ基を有するものが好ましい。具体的にはたとえば、ビニルトリメトキシシラン、ビニルトリエトキシシラン、グリシドキシプロピルトリメトキシシラン、グリシドキシプロピルトリエトキシシラン、グリシドキシプロピルメチルジメトキシシラン、メタクリロキシプロピルトリメトキシシラン、メタクリロキシプロピルトリエトキシシラン、メタクリロキシプロピルメチルジメトキシシラン、メルカプトプロピルトリメトキシシラン、メルカプトプロピルトリエトキシシラン、アミノプロピルトリエトキシシラン、アミノプロピルトリメトキシシラン、Ｎ−（β−アミノエチル）−γ―アミノプロピルトリプロピルメチルジメトキシシラン、Ｎ−（β−アミノエチル）−γ―アミノプロピルトリプロピルトリメトキシシラン等が挙げられる。中でもビニルトリメトキシシラン、ビニルトリエトキシシラン、メタクリロキシプロピルトリエトキシシラン、メタクリロキシプロピルメチルジメトキシシラン等が好ましい。
水酸化マグネシウムをシランカップリング剤で処理をする場合には、いずれか１種のシランカップリング剤のみでも、２種以上を併用してもよい。
【００３３】
シランカップリング剤による表面処理の方法としては、通常使用される方法で処理を行うことが可能であるが、たとえば、表面処理をしていない水酸化マグネシウムをあらかじめドライブレンドしたり、湿式処理を行ったり、混練時にシランカップリング剤をブレンドすることなどにより得ることが可能である。使用するシランカップリング剤の含有量は、表面処理をするのに十分な量が適宜加えられるが、具体的には水酸化マグネシウムに対し０．１〜２．５質量％、好ましくは０．２〜１．８質量％、さらに好ましくは０．３〜１．０質量％である。
【００３４】
すでにシランカップリング剤処理をおこなった水酸化マグネシウムを入手することも可能である。シランカップリング剤で表面処理された水酸化マグネシウムとしては、具体的には、キスマ５Ｌ、キスマ５Ｎ、キスマ５Ｐ（いずれも商品名、協和化学社製）や、マグシーズＳ４（商品名、神島化学社製）などが挙げられる。
また、無処理の水酸化マグネシウムとしては、たとえばキスマ５（商品名、協和化学社製）、マグニフィンＨ５（商品名、アルベマール社製）などが挙げられる。
【００３５】
本発明の難燃性樹脂組成物では、水酸化マグネシウムの含有量は、樹脂成分（Ａ）１００質量部に対し１００〜２８０質量部であり、好ましくは１２０〜２８０質量部である。含有量が少なすぎると、難燃性に問題が生じたり、耐摩耗性が著しく低下する。多すぎると機械特性が著しく低下したり、耐低温性が悪化する問題がある。
特に水酸化マグマグネシウムを樹脂成分（Ａ）１００質量部に対して１２０質量部以上加えると、耐摩耗性を向上させることができる。
【００３６】
その他難燃性を向上させるためにメラミンシアヌレート化合物を加えることもできる。メラミンシアヌレートは、粒径が細かい物が好ましい。本発明で用いるメラミンシアヌレート化合物の平均粒径は好ましくは１０μｍ以下、より好ましくは７μｍ以下、さらに好ましくは５μｍ以下である。粒径が小さすぎると２次凝集が生じるため、０．７μｍ以上が好ましい。分散性の面から表面処理されたメラミンシアヌレート化合物が好ましく用いられる。本発明で用いることのできるメラミンシアヌレート化合物としては、ＭＣ６０００（商品名、日産化学社製）、メラプアＭＦ１５（商品名、チバ社製）、スタビエースＭＣ１５（商品名、堺化学社製）などがある。
【００３７】
本発明で用いることのできるメラミンシアヌレート化合物として、例えば以下のような構造のメラミンシアヌレートがある。
【００３８】
【化１】
2013006995.tif 000002
【００３９】
本発明の難燃性樹脂組成物には、必要に応じスズ酸亜鉛、ヒドロキシスズ酸亜鉛及びホウ酸亜鉛から選ばれる少なくとも１種を含有することができ、さらに難燃性を向上させることができる。これらの化合物を用いることにより、燃焼時の殻形成の速度が増大し、殻形成がより強固になる。従って、燃焼時に内部よりガスを発生するメラミンシアヌレート化合物とともに、難燃性を飛躍的に向上させることができる。
本発明で用いるホウ酸亜鉛、ヒドロキシスズ酸亜鉛、スズ酸亜鉛は平均粒子径が５μｍ以下が好ましく、３μｍ以下がさらに好ましい。粒径が小さすぎると２次凝集が生じるため、０．７μｍ以上が好ましい。
本発明で用いることのできるホウ酸亜鉛として、具体的には例えば、アルカネックスＦＲＣ−５００（２ＺｎＯ／３Ｂ２Ｏ３
・３．５Ｈ２Ｏ）、アルカネックスＦＲＣ−６００（いずれも商品名、水澤化学社製）などがある。また、スズ酸亜鉛（ＺｎＳｎＯ３）、ヒドロキシスズ酸亜鉛（ＺｎＳｎ（ＯＨ）６）として、アルカネックスＺＳ、アルカネックスＺＨＳ（いずれも商品名、水澤化学社製）などがある。
【００４０】
本発明の難燃性樹脂組成物には、成形物品において、一般的に使用されている各種の添加剤、例えば、酸化防止剤、金属不活性剤、難燃（助）剤、充填剤、滑剤などを本発明の目的を損なわない範囲で適宜、配合することができる。
【００４１】
酸化防止剤としては、４，４’−ジオクチル・ジフェニルアミン、Ｎ，Ｎ’−ジフェニル−ｐ−フェニレンジアミン、２，２，４−トリメチル−１，２−ジヒドロキノリンの重合物などのアミン系酸化防止剤、ペンタエリスリチル−テトラキス（３−（３，５−ジ−ｔ−ブチル−４−ヒドロキシフェニル）プロピオネート）、オクタデシル−３−（３，５−ジ−ｔ−ブチル−４−ヒドロキシフェニル）プロピオネート、１，３，５−トリメチル−２，４，６−トリス（３，５−ジ−ｔ−ブチル−４−ヒドロキシベンジル）ベンゼン等のフェノール系酸化防止剤、ビス（２−メチル−４−（３−ｎ−アルキルチオプロピオニルオキシ）−５−ｔ−ブチルフェニル）スルフィド、２−メルカプトベンゾイミダゾールおよびその亜鉛塩、ペンタエリスリトール−テトラキス（３−ラウリル−チオプロピオネート）などのイオウ系酸化防止剤などがあげられる。
【００４２】
金属不活性剤としては、Ｎ，Ｎ’−ビス（３−（３，５−ジ−ｔ−ブチル−４−ヒドロキシフェニル）プロピオニル）ヒドラジン、３−（Ｎ−サリチロイル）アミノ−１，２，４−トリアゾール、２，２’−オキサミドビス−（エチル３−（３，５−ジ−ｔ−ブチル−４−ヒドロキシフェニル）プロピオネート）などがあげられる。
難燃（助）剤、充填剤としては、カーボン、クレー、酸化亜鉛、酸化錫、酸化チタン、酸化マグネシウム、酸化モリブデン、三酸化アンチモン、シリコーン化合物、石英、タルク、炭酸カルシウム、炭酸マグネシウム、ホワイトカーボンなどがあげられる。
滑剤としては、炭化水素系、脂肪酸系、脂肪酸アミド系、エステル系、アルコール系、金属石けん系、シリコーン系などがあげられ、なかでも、炭化水素系やシリコーン系が好ましい。
【００４３】
本発明の難燃性樹脂組成物は、上記の各成分を、一軸混練押出機、二軸混練押出機、バンバリーミキサー、ニーダー、ロールなど通常用いられる混練装置で、好ましくは１５０℃〜２４０℃で溶融混練して得ることができる。
【００４４】
次に本発明の難燃性樹脂組成物を用いてなる成形物品について説明する。
本発明の成形物品としては例えば、導体や光ファイバやその他成形体の外周に上記の本発明の難燃性樹脂組成物が被覆された絶縁電線やケーブルなどがある。この絶縁電線やケーブルは、本発明の難燃性樹脂組成物を従来の押出成形機を用いて導体、光ファイバ、集合絶縁電線やその他成形体の周囲に押出被覆することにより製造することができる。またチューブについても同様な方式で製造することができる。
例えば、絶縁電線に使用される場合、導体の外周に形成される絶縁樹脂組成物の被覆層の肉厚については、特に制限はないが、０．１５〜３ｍｍが好ましい。また、絶縁層が多層構造であってもよく、本発明の難燃性の絶縁樹脂組成物で形成した被覆層のほかに中間層などを有していてもよい。
また、本発明の成形物品を配線材に使用する場合には、本発明の樹脂組成物を押出被覆してそのまま被覆層を形成して使用することも可能であるが、耐熱性を向上させることを目的として、押出後の被覆層を架橋させることが好ましい。
【００４５】
架橋を行う場合の方法として、従来の電子線照射架橋法や化学架橋法が採用できる。この中でも電子線架橋が好ましい。
電子線架橋法の場合は、樹脂組成物を押出成形して被覆層とした後に常法により電子線を照射することにより架橋をおこなう。電子線の線量は１〜３０Ｍｒａｄが適当であり、効率よく架橋をおこなうために、被覆層を構成する樹脂組成物に、トリメチロールプロパントリアクリレートなどのメタクリレート系化合物、トリアリルシアヌレートなどのアリル系化合物、マレイミド系化合物、ジビニル系化合物などの多官能性化合物を架橋助剤として含有してもよい。
化学架橋法の場合は、樹脂組成物に有機パーオキサイドを架橋剤として含有し、押出成形して被覆層とした後に常法により加熱処理により架橋をおこなう。
【００４６】
本発明の成形物品としては、その大きさや形状については特に制限されるものではなく、例えば、電源プラグ、コネクタ、スリーブ、ボックス、テープ基材、チューブ、シート、等を挙げることができる。本発明の成形物品は、通常の射出成形等の成形方法により、本発明の難燃性樹脂組成物から成形される。また、シートやチューブ等についても電線被覆と同様な方式で製造することができ、必要であれば、配線材と同様架橋を行うこともできる。
【実施例】
【００４７】
以下、本発明を実施例に基づきさらに詳細に説明するが、本発明はこれら実施例に限定されるものではない。
【００４８】
実施例、比較例
表１に実施例１〜１４および表２に比較例１〜９の樹脂組成物の各成分の含有量（表中の数値は質量部である）を示す。表に示された各成分を室温にてドライブレンドし、バンバリーミキサーを用いて１９５〜２０５℃で溶融混練して、各難燃性樹脂組成物を製造した。
【００４９】
各成分材料としては、下記のものを使用した。
（ａ）成分  密度９００ｋｇ／ｍ３以上のエチレン−α−オレフィン共重合体
（ａ−１）商品名：エボリューＳＰ０５４０（プライムポリマー社製）（密度９０３ｋｇ／ｍ３）
（ａ−２）商品名：エボリューＳＰ１５４０（プライムポリマー社製）（密度９１３ｋｇ／ｍ３）
（ａ−３）商品名：エボリューＳＰ２３２０（プライムポリマー社製）（密度９２０ｋｇ／ｍ３）
（ａ−４）商品名：ユメリット４０４０Ｆ（宇部丸善石油化学社製）（密度  ９３７ｋｇ／ｍ３）
【００５０】
（ａ１）成分  無水マレイン酸で変性された密度９００ｋｇ／ｍ３以上のエチレン−α−オレフィン共重合体
（ａ１−１）商品名：フサボンドＥ２２６Ｙ（デュポン社製）（密度９３０ｋｇ／ｍ３）
（ａ１−２）商品名：アドテックスＬ−６１００Ｍ（日本ポリエチレン社製）（密度９２０ｋｇ／ｍ３）
【００５１】
（ｂ）成分  ポリプロピレン樹脂
（ｂ−１）ホモポリプロピレン                      
商品名：Ｖ２００Ｓ（サンアロマー社製）
（ｂ−２）ランダムポリプロピレン
商品名：ＰＢ−２２２Ａ（サンアロマー社製）
（ｂ−３）ブロックポリプロピレン
商品名：ＢＣ８Ａ（日本ポリプロ社製）
【００５２】
（ｂ１）成分  不飽和カルボン酸で変性されているポリプロピレン樹脂
（ｂ１−１）マレイン酸変性されたポリプロピレン共重合体
商品名：アドマーＱＥ８００（三井化学社製）
【００５３】
（ｃ）成分  密度９００ｋｇ／ｍ３未満のエチレン−α−オレフィン共重合体
（ｃ−１）商品名：カーネルＫＳ２４０Ｔ（日本ポリエチレン社製）（密度８８０ｋｇ／ｍ３）
【００５４】
（ｃ１）成分  不飽和カルボン酸で変性されている密度９００ｋｇ／ｍ３未満のエチレン−α−オレフィン共重合体
（ｃ１−１）商品名：アドマーＸＥ０７０（三井化学社製）（密度８９３ｋｇ／ｍ３）
【００５５】
（ｄ）成分  無水マレイン酸で変性されたスチレン系共重合体（ＭＡＨ−ＳＢＣ）
商品名：クレイトン１９０１ＦＧ（クレイトンポリマー社製）
【００５６】
（Ｂ）酸化マグネシウム
（Ｂ−１）水酸化マグネシウム
シランカップリング剤で表面処理された水酸化マグネシウム
商品名：キスマ５Ｌ（協和化学社製）
【００５７】
（Ｘ）その他
（Ｘ−１）滑剤
ポリエチレンワックス
商品名：ＰＥ−ＷＡＸ（ハネウェル社製）
（Ｘ−２）銅害防止剤
商品名：ＣＤＡ−１（ＡＤＥＣＡ製）
（Ｘ−３）ヒンダートフェノール系酸化防止剤
イルガノックス１０１０（ＢＡＳＦ社製）
【００５８】
次に、電線製造用の押出被覆装置を用いて、導体（導体径０．８ｍｍφの錫メッキ軟銅線）上に、予め溶融混練した上記各実施例１〜１４および比較例１〜９の難燃性樹脂組成物を押し出し法により被覆して、各々、絶縁電線を製造した。外径は１．３ｍｍ、絶縁層の肉厚０．２５ｍｍとした。
得られた各々の絶縁電線に対して、以下の（１）〜（７）の評価を行い、得られた結果をそれぞれ表１および表２に示した。
また、押出機を用いて、実施例１の難燃性樹脂組成物のチューブを製造した。チューブの外径は２．０ｍｍ、内径は１．５ｍｍとした。得られたチューブに対して、以下の（１）、（２）、および（４）の評価を行った。いずれの評価においても、チューブをそのまま用いた以外は、絶縁電線の評価と同様に行った。
【００５９】
（１）引張試験
電線より管状片を作成し引張試験を行った。標線間２５ｍｍ、引張速度５０ｍｍ／分で試験を行い、引張り強さおよび伸びを測定した。伸び１００％以上、引張り強さ１８ＭＰａ以上が必要である。また、耐熱老化特性として、管状片を１３６℃で１６８時間  恒温槽内で熱処理を行い、取り出した後上記の条件で引っ張り試験を行った。その管状片の引っ張り残率が７０％以上、伸び残率が５０％以上を合格とした。
【００６０】
（２）耐摩耗性試験
Ｒ＝０．２２５のブレードを用い、ＪＡＳＯ  Ｄ６０８に基づきブレード往復法により試験を行った。加重は７Ｎとした。
回数８００回以上で合格であるが、１０００回以上がより好ましい。表中、「−」は、回数が３００に満たず、数値を求めなかった。
【００６１】
（３）難燃性
ＪＡＳＯ  Ｄ６０８に基づき、水平燃焼試験を行った。６０秒以上延焼したものを不合格とした。
（４）耐外傷性
ＪＡＳＯ  Ｄ  ６０８に基づく耐摩耗試験のブレード往復法の試験方法で、Ｒ＝０．１２５ｍｍのブレードを使用し、荷重５Ｎで４往復摩耗を行った。その後のサンプルを観察した。外傷がない又は白化が無いものを「○」、チューブのごく表層のみが白化しているだけで問題がないものを「△」、外傷がある又は白化が著しいものを「×」で示した。耐外傷性が「○」と「△」のものを合格とした。
（５）外観
外観は、絶縁電線の外径の変動の有無や表面の状態を目視で調査し、これらが良好であったものを「○」、外径が変動しており不安定なもの、表面に肌荒れが発生したもの、ブリードが発生したものを「×」で示した。
【００６２】
（６）耐油性１
管状片を作成し、７０℃に加熱されたＪＩＳ２号試験油に浸せきし、４時間後に取り出した。油をすぐに拭きたった後、１６時間放置した後に（１）の条件で引っ張り試験を行った。引っ張り強さ残率が７０％以上、伸び残率が６５％以上で合格である。好ましくは引っ張り強さ残率が８０％以上、伸び残率８０％以上が好ましい。
【００６３】
（７）耐油性２
管状片を作成し、８５℃に加熱されたＪＩＳ２号試験油に浸せきし、４時間後に取り出した。油をすぐに拭きたった後、１６時間放置した後に（１）の条件で引っ張り試験を行った。引っ張り強さ残率が７０％以上、伸び残率が６５％以上で合格であるが、耐油性２は厳しい条件下での試験であるため、合格することが好ましいが、上記の耐油性１が合格であればよい。より好ましくは、引っ張り強さ残率が８０％以上、伸び残率８０％以上である。
【００６４】
（８）耐加熱変形性
耐加熱変形性として、シース部位のホットセット試験を行い、その性能を評価した。ホットセット試験は２００℃１５分間２０Ｎ／ｃｍ２の力の荷重で管状片を引張り、管状片の伸び、及び荷重を取り除いたときの伸びを測定した。伸びが１００％以下、荷重を取り除いた際伸びが２５％以下で合格である。
【００６５】
【表１】
2013006995.tif 000003
【００６６】
【表２】
2013006995.tif 000004
【００６７】
表１、２から以下のことがわかる。（ａ）密度９００ｋｇ／ｍ３以上のエチレン−α−オレフィン共重合体が少なすぎる場合は、加熱老化後の伸び残率が低下するなど、機械特性に問題を生じた（比較例４）。逆に（ａ）成分が多すぎると、加熱老化後の伸び残率が大きく低下し、耐磨耗性が低下した（比較例９）。（ｂ）ポリプロピレン樹脂が少なすぎると、耐油性試験後の伸び残率が低下し、圧接性が大幅に低下し、耐摩耗性も低下した（比較例１、２）。（ｂ）成分が多すぎると、加熱老化後の伸び残率が低下した（比較例４）。（ｃ）密度９００ｋｇ／ｍ３未満のエチレン−α−オレフィン共重合体を含まない場合は、耐磨耗性が不合格となった（比較例８、９）。水酸化マグネシウム（Ｂ）が少なすぎる場合は、難燃性が不合格となり、水酸化マグネシウム（Ｂ）が多すぎると、耐外傷性、外観及び圧接性が不合格となった（比較例６、７）。
これに対して、実施例１〜１４の難燃性樹脂組成物は、難燃性、機械特性、耐油性及び耐磨耗性に優れ、さらに高温下における熱変形に優れていることがわかった。特に（ａ１）成分の不飽和カルボン酸で変性されているエチレン−α−オレフィン共重合体を用いることで、特に耐磨耗性を向上させることがわかった。